(57)【要約】【課題】しわ等を発生させることなく、良質な内側に開口部があるメタルＣリングを製造することができるメタルＣリングの製造方法を提供する。【解決手段】ラジアル内方向に開口する横断面Ｃ字形のメタルＣリングの製造方法に於て、円形短筒状素材の幅中央部７に、塑性加工によってラジアル外方向に突出するＵ字状山型の膨出部３を形成し、次に、膨出部３の裾部４を切断してラジアル内方向へ開口する横断面Ｕ字形の中間部材を分離し、次に、この中間部材のラジアル内端部が相互に接近するように塑性加工して横断面Ｃ字形とする。【選択図】図３
2014114941.tif 000002
【特許請求の範囲】
【請求項１】
ラジアル内方向に開口する横断面Ｃ字形のメタルＣリングの製造方法に於て、
円形短筒状素材（２）の幅中央部（７）に、塑性加工によってラジアル外方向に突出するＵ字状山型の膨出部（３）を形成し、次に、該膨出部（３）の裾部（４）を切断してラジアル内方向へ開口する横断面Ｕ字形の中間部材（５）を分離し、次に、この中間部材（５）のラジアル内端部（６）が相互に接近するように塑性加工して横断面Ｃ字形とすることを特徴とするメタルＣリングの製造方法。
【発明の詳細な説明】
【技術分野】
【０００１】
本発明は、メタルＣリングの製造方法に関する。
【背景技術】
【０００２】
一般に、メタルＣリングの製造方法に於て、金属帯板の両端を溶接等で連結し、あるいは、薄肉パイプを輪切りして、円形短筒状素材（フープ材とも言う）から、製造する（例えば、特許文献１参照）。即ち、このような円形短筒状素材を、一対のロールで挟みながら徐々に断面形状をＣ型に成形していく方法である（例えば、特許文献１参照）。
ところで、Ｃリングは対向する２平面間の密封（シール）を行うシール材であり、その開口部が、ラジアル外方向、又は、ラジアル内方向を向いた２種類のもの（外圧用と内圧用）が存在している。
図７に於て、ラジアル外方向に開口する横断面Ｃ字形のメタルＣリング21についての製造方法を示し、円形短筒状素材20を一対のロールで挟みながら徐々に断面をＣ字形に成形していく方法である。この方法では、図７に示すように、最終的に断面Ｃ字形の両端部の径Ｄ１は（図７に２点鎖線にて示す）元の円形短筒状素材20の外径Ｄ０よりも大きくなり、円形短筒状素材20は周方向に延伸されている。この場合、塑性加工上、特に問題はない。
【０００３】
しかし、ロール成形で内側に開口部22があるメタルＣリング23を作製する場合、図８に示すように、断面Ｃ字形の両端部24の径Ｄ２は（図８に２点鎖線にて示す）元の円形短筒状素材20の外径Ｄ０よりも小さくなり、周方向に圧縮塑性変形を受ける。円形短筒状素材20は薄肉なので、ほとんどの場合、周方向の圧縮力により、端部24が周方向に均一に圧縮されずに、（座屈により）局部的に凹んでしわが発生し、シール製品として成立しない（流体漏れが発生する）という致命的な欠点があった。即ち、メタルＣリング23は、平行な２平面に圧接して密封性を発揮するため、図８に示した圧接密封領域（Ｚ）の平滑性が極めて重要である。ところが上述した端部24に発生する局部的な凹み（しわ）は、この圧接密封領域Ｚにも発生して、十分な密封性能（シール性）を発揮できない虞れがあった。
【先行技術文献】
【特許文献】
【０００４】
【特許文献１】特開平０１−１７２６８２号公報
【発明の概要】
【発明が解決しようとする課題】
【０００５】
解決しようとする課題は、ロール成形で内側に開口部があるメタルＣリングを作製すると、端部乃至圧接密封領域が周方向に均一に圧縮されずに、局部的に凹んでしわが発生し、密封性能が低下して、シール製品として成立しない点である。
【課題を解決するための手段】
【０００６】
そこで、本発明に係るメタルＣリングの製造方法は、ラジアル内方向に開口する横断面Ｃ字形のメタルＣリングの製造方法に於て、円形短筒状素材の幅中央部に、塑性加工によってラジアル外方向に突出するＵ字状山型の膨出部を形成し、次に、該膨出部の裾部を切断してラジアル内方向へ開口する横断面Ｕ字形の中間部材を分離し、次に、この中間部材のラジアル内端部が相互に接近するように塑性加工して横断面Ｃ字形とする方法である。
【発明の効果】
【０００７】
本発明のメタルＣリングの製造方法によれば、製造工程上、金属（素材）を圧縮塑性変形させる工程がなく、従って、（座屈による）しわ等を発生せずに内側に開口部があるメタルＣリングとして安定して密封性能に優れたものを製造することができる。また、従来のメタルＣリングよりも低い締付力により内圧をシールすることが可能な内側開口型のメタルＣリングを製造することができる。
【図面の簡単な説明】
【０００８】
【図１】本発明の実施の一形態によって製造されたメタルＣリングを示す断面側面図である。
【図２】円形短筒状素材を示す要部拡大端面図である。
【図３】膨出部形成工程を示す要部拡大端面図である。
【図４】中間部材分離工程を示す要部拡大端面図である。
【図５】内端部接近工程を示す要部拡大端面図である。
【図６】変形例を示すと共に作用説明のための要部拡大断面図である。
【図７】従来例を示す断面側面図である。
【図８】他の従来例を示す断面側面図である。
【発明を実施するための形態】
【０００９】
図１は、本発明に係る製造方法によって製作されたメタルＣリング１を示し、このメタルＣリング１は、ラジアル内方向に開口する開口部10を有する横断面Ｃ字形であり、このメタルＣリング１は、例えば、アルミニウム、ステンレス、鉄鋼等から成る。メタルＣリング１の横断面の外径寸法ｄ１を、例えば、５mm〜７mmに設定する。メタルＣリング１の外形寸法ｄ２を、例えば、 500mm〜 700mmに設定する。
【００１０】
次に、本発明の実施の一形態のメタルＣリングの製造方法について説明する。まず、図２に示すような円形短筒状素材２の幅中央部７に、内径寸法Ｄを維持しつつ、塑性加工によって、図３に示すように、ラジアル外方向に突出するＵ字状山型の膨出部３を形成する（膨出部形成工程）。円形短筒状素材２は、一般に、フープ材と呼ばれる。
【００１１】
膨出部形成工程は、具体的には、例えば、凹凸形状を形成した一対のロール（図示省略）にて成形する方法、部分的なプレスを繰り返して成形する方法、チューブハイドロフォーミング（外側に型を配置し、チューブに内圧を与えて型に沿わせる）による方法等による。
【００１２】
円形短筒状素材２の幅寸法Ｗ１（図２参照）と、製造しようとするメタルＣリング１の周長寸法Ｌ０（図１参照）を、Ｗ１≧Ｌ０を満たすように設定する。Ｗ１＜Ｌ０の場合、メタルＣリングを製造することができない。
【００１３】
次に、図４に示すように、膨出部３の裾部４を切断してラジアル内方向へ開口する横断面Ｕ字形の中間部材５を分離する（中間部材分離工程）。中間部材分離工程は、具体的には、例えば、ソーによる切断、レーザーによる切断等による。
【００１４】
次に、図１・図５に示すように、中間部材５（図４参照）のラジアル内端部６が相互に接近するように塑性加工して、開口部10を有する横断面Ｃ字形とする（内端部接近工程）。内端部接近工程は、具体的には、例えば、ロールフォーミング等による。
【００１５】
なお、本発明は、設計変更可能であって、例えば、中間部材分離工程（図４）と内端部接近工程（図５）の間に、コイルバネ11を挿入するコイルバネ挿入工程を有するも良い。つまり、図４のＵ字状中間部材５内に（図６に示した）コイルバネ11を内装して、次に、内端部６を相互に接近するように塑性加工して、図６に示す断面図のメタルＣリング１を作製するも、自由である。
【００１６】
図６に示した拡大断面図に於て、本発明によって作製されたメタルＣリングの使用方法及び作用効果を説明すると、対向する平行な２平面12，13の間の密封作用をなすシール材であって、開口部10はラジアル内方向（図６の下方向）に開口し、２平面12，13が矢印Ｙ，Ｙ方向から相互接近すると、横断面に於て（開口部10の位置から略直交する）圧接密封領域Ｚ，Ｚにて圧接力Ｆを受けて、開口部10が僅かに閉じると共に、横断面形状が僅かに楕円形となるように、圧縮弾性変形して、密封作用をなす。なお、内部にコイルバネ11が内装されている場合は、圧接力Ｆへの弾発的反力を増加できる。本発明の上述の製法によれば、開口部10を形成する両端部14，14から圧接密封領域Ｚ，Ｚを含み、メタルＣリング１の全外周面にはしわ等の微小凹凸部が全く発生せず、特に圧接密封領域Ｚ，Ｚにそのような微小凹凸部が存在していない平滑面であることによって、流体シール性（密封性能）は安定して優れたものとなる。あるいは、従来の図８のメタルＣリング23に比較して、低い締付力で十分な密封性能を発揮可能となり、図６に於て、圧接力Ｆが小さくて済み、矢印Ｙ方向の締付力が低減できる。例えば、２平面12，13を形成する部材の材質が脆い場合に好適であるといえる。
【００１７】
以上のように、本発明は、ラジアル内方向に開口する横断面Ｃ字形のメタルＣリングの製造方法に於て、円形短筒状素材２の幅中央部７に、塑性加工によってラジアル外方向に突出するＵ字状山型の膨出部３を形成し、次に、膨出部３の裾部４を切断してラジアル内方向へ開口する横断面Ｕ字形の中間部材５を分離し、次に、この中間部材５のラジアル内端部６が相互に接近するように塑性加工して横断面Ｃ字形とするので、製造工程上、金属（素材）を縮める工程（圧縮塑性変形工程）がなく、従って、（座屈による）しわ等の微小凹凸部を発生させることなく、良質な（内側に開口部がある）メタルＣリング１を製造することができる。また、従来のメタルＣリングよりも低い締付力により内圧をシールすることが可能な内側開口型のメタルＣリング１を製造することができる。
【符号の説明】
【００１８】
２  円形短筒状素材
３  膨出部
４  裾部
５  中間部材
６  ラジアル内端部
７  幅中央部
【図１】
2014114941.tif 000003
【図２】
2014114941.tif 000004
【図３】
2014114941.tif 000005
【図４】
2014114941.tif 000006
【図５】
2014114941.tif 000007
【図６】
2014114941.tif 000008
【図７】
2014114941.tif 000009
【図８】
2014114941.tif 000010